КОМПОЗИЦИОННЫЙ КЕРАМИЧЕСКИЙ МАТЕРИАЛ И СПОСОБ ИЗГОТОВЛЕНИЯ КОМПОЗИЦИОННОГО КЕРАМИЧЕСКОГО МАТЕРИАЛА

1. Композиционный керамический материал, выполненный из смеси порошков карбида бора и эвтектики диборида титана и карбида титана, отличающийся тем, что он выполнен, по меньшей мере, из двух основных слоев, между которыми расположена прослойка из наноразмерного порошка эвтектики диборида титана и карбида титана.
2. Композиционный керамический материал по п.1, отличающийся тем, что толщина прослойки составляет 0,03-0,15 от толщины основного слоя, а размер частиц наноразмерного порошка эвтектики диборида титана и карбида титана составляет 5-160 нм.
3. Композиционный керамический материал по п.1, отличающийся тем, что, по меньшей мере, один основной слой выполнен из смеси порошков карбида бора и эвтектики диборида титана и карбида титана с размером частиц 40-300 нм.
2
4. Способ изготовления композиционного керамического материала на основе смеси порошков карбида бора и эвтектики диборида титана и карбида титана, заключающийся в перемешивании указанной смеси порошков с органическим связующим, формовании листовых заготовок, укладке листовых заготовок в прессформу и горячем прессовании при температуре 1800-2100°С и давлении прессования не менее 200 кгс/см, отличающийся тем, что в прессформу укладывают, по меньшей мере, две листовые заготовки, а между ними располагают заготовку из наноразмерного порошка эвтектики диборида титана и карбида титана, после чего осуществляют их совместное горячее прессование.
5. Способ по п.4, отличающийся тем, что заготовку из смеси наноразмерного порошка эвтектики диборида титана и карбида титана формуют в виде листовой заготовки, или в виде слоя пасты, или в виде слоя порошка.
6. Способ по п.4, отличающийся тем, что толщина заготовки на основе наноразмерного порошка эвтектики диборида титана и карбида титана составляет 0,03-0,15 от толщины заготовки на основе карбида бора и эвтектики диборида титана и карбида титана.